(57)【要約】【課題】軽量で引裂強力及び防風性に優れ、さらにソフトな風合いと張り・腰感とをも併せ持つ高密度織物を提供することを課題とする。【解決手段】ポリエチレンテレフタレート系ポリマーからなり、単糸繊度が０．５〜３．０ｄｔｅｘ、引張強力が５．０〜９．０ｃＮ／ｄｔｅｘのポリエステル糸条により主として構成され、ＪＩＳ  Ｌ１０９６．８．１５．５Ｄ法（ペンジュラム法）に準拠した経糸引裂強力が８．０〜３０．０Ｎ、緯糸引裂強力が８．０〜３０．０Ｎ、目付けが２０〜４０ｇ／ｍ２、かつカバーファクターが１５００〜２５００であることを特徴とする高密度織物。【特許請求の範囲】
【請求項１】
ポリエチレンテレフタレート系ポリマーからなり、単糸繊度が０．５〜３．０ｄｔｅｘ、引張強力が５．０〜９．０ｃＮ／ｄｔｅｘのポリエステル糸条により主として構成され、ＪＩＳ  Ｌ１０９６．８．１５．５Ｄ法（ペンジュラム法）に準拠した経糸引裂強力が８．０〜３０．０Ｎ、緯糸引裂強力が８．０〜３０．０Ｎ、目付けが２０〜４０ｇ／ｍ２、かつ下記式に示されるカバーファクターが１５００〜２５００であることを特徴とする高密度織物。
ＣＦ＝Ｘ・Ｄ１１／２＋Ｙ・Ｄ２１／２
ただし、ＣＦ：カバーファクター
Ｘ：織物の経糸密度（本／２．５４ｃｍ）
Ｙ：織物の緯糸本数（本／２．５４ｃｍ）
Ｄ１：経糸の繊度（ｄｔｅｘ）
Ｄ２：緯糸の繊度（ｄｔｅｘ）
【請求項２】
ポリブチレンテレフタレート系ポリマーからなり、単糸繊度が０．５〜３．０ｄｔｅｘのポリエステル糸条により主として構成され、ＪＩＳ  Ｌ１０９６．８．１５．５Ｄ法（ペンジュラム法）に準拠した経糸引裂強力が８．０〜３０．０Ｎ、緯糸引裂強力が８．０〜３０．０Ｎ、目付けが２０〜４０ｇ／ｍ２、かつ下記式に示されるカバーファクターが１５００〜２５００であることを特徴とする高密度織物。
ＣＦ＝Ｘ・Ｄ１１／２＋Ｙ・Ｄ２１／２
ただし、ＣＦ：カバーファクター
Ｘ：織物の経糸密度（本／２．５４ｃｍ）
Ｙ：織物の緯糸本数（本／２．５４ｃｍ）
Ｄ１：経糸の繊度（ｄｔｅｘ）
Ｄ２：緯糸の繊度（ｄｔｅｘ）
【請求項３】
ＪＩＳ  Ｌ１０９６．８．２７．１Ａ法（フラジール法）に準拠した通気度が０．０５〜１．００ｃｃ／ｃｍ２・秒であること特徴とする請求項１又は２記載の高密度織物。
【請求項４】
分割型複合繊維を用いて製織後、割繊処理を施して前記複合繊維中の繊維成分を顕在化させることを特徴とする請求項１〜３のいずれかに記載の高密度織物の製造方法。
【発明の詳細な説明】
【技術分野】
【０００１】
本発明は、アウトドア分野及びスポーツ分野などに広く使用することができる高密度織物に関するものである。
【背景技術】
【０００２】
従来から高密度織物は、ウインドブレーカー、マウンテンウエア、又はスキーウエアなどのスポーツウエアに好適に使用されている。
【０００３】
高密度織物では、実用上問題ないレベルの引裂強力と優れた防風性とを実現するため、織物の構成糸として、例えば、単糸繊度が０．７ｄｔｅｘ以下、トータル繊度が６６〜１４０ｄｔｅｘであるポリエステルマルチフィラメント糸条が用いられている（例えば特許文献１参照。）。
【０００４】
また、近年では、アウトドアブームの高まりにより、寝袋、テント又はパラグライダーなどのアウトドア用品にも高密度織物が適用されるようになってきており、このような場合ではさらに高い引裂強力が要求される。そこで、織物の構成糸として、トータル繊度が６０ｄｔｅｘ以下、１０％伸長時の強度が２．０〜３．０Ｎ／ｄｔｅｘ、破断伸度が３５〜５０％であるナイロン６マルチフィラメント糸条を用い、織物組織としてリップストップ組織など引張強力を向上させる組織を採用した織物が提案されている（例えば特許文献２参照。）。
【特許文献１】特開平１０−２４５７４１号公報
【特許文献２】特開２００３−３２８２５０号公報
【発明の開示】
【発明が解決しようとする課題】
【０００５】
しかしながら、最近ではスポーツウエアの着用感向上並びにアウトドア用品の軽量化及びコンパクト収納性向上のため、用いられる高密度織物の一層の薄地化が要望されているが、上記の高密度織物はこのような要望に十分対応しうるものとはいい難い。
【０００６】
本発明は、このような現状に鑑みて行われたものであり、軽量で引裂強力及び防風性に優れ、さらにソフトな風合いと張り・腰感とをも併せ持つ高密度織物を提供することを課題とするものである。
【課題を解決するための手段】
【０００７】
本発明者らは、このような課題を解決するために鋭意検討した結果、本発明を完成させるに至った。
【０００８】
すなわち、本発明は、ポリエチレンテレフタレート系ポリマーからなり、単糸繊度が０．５〜３．０ｄｔｅｘ、引張強力が５．０〜９．０ｃＮ／ｄｔｅｘのポリエステル糸条により主として構成され、ＪＩＳ  Ｌ１０９６．８．１５．５Ｄ法（ペンジュラム法）に準拠した経糸引裂強力が８．０〜３０．０Ｎ、緯糸引裂強力が８．０〜３０．０Ｎ、目付けが２０〜４０ｇ／ｍ２、かつカバーファクターが１５００〜２５００であることを特徴とする高密度織物を要旨とするものである。そして、本発明は、ポリブチレンテレフタレート系ポリマーからなり、単糸繊度が０．５〜３．０ｄｔｅｘのポリエステル糸条により主として構成され、ＪＩＳ  Ｌ１０９６．８．１５．５Ｄ法（ペンジュラム法）に準拠した経糸引裂強力が８．０〜３０．０Ｎ、緯糸引裂強力が８．０〜３０．０Ｎ、目付けが２０〜４０ｇ／ｍ２、かつカバーファクターが１５００〜２５００であることを特徴とする高密度織物を要旨とするものである。さらに、本発明は、ＪＩＳ  Ｌ１０９６．８．２７．１Ａ法（フラジール法）に準拠した通気度が０．０５〜１．００ｃｃ／ｃｍ２・秒であること特徴とする高密度織物を好ましい態様として含むものである。そして、本発明は、高密度織物の製造方法として、分割型複合繊維を用いて製織後、割繊処理を施して前記複合繊維中の繊維成分を顕在化させることを特徴とする高密度織物の製造方法を要旨とするものである。
【発明の効果】
【０００９】
本発明の高密度織物は、軽量で引裂強力及び防風性に優れ、ソフトな風合いと張り・腰感とを併せ持つものである。したがって、本発明の高密度織物は、スポーツウエア又はアウトドア用品などに好適に用いることができる。
【００１０】
また、本発明の高密度織物の製造方法によれば、分割型複合繊維（モノフィラメント）を用いて製織するため製織が容易であり、高品位の高密度織物を簡単に得ることができる。
【発明を実施するための最良の形態】
【００１１】
以下、本発明を詳細に説明する。
【００１２】
本発明では、ポリエチレンテレフタレート系ポリマーからなるポリエステル糸条（以下、ＰＥＴ糸と略記する）、もしくはポリブチレンテレフタレート系ポリマーからなるポリエステル糸条（以下、ＰＢＴ糸と略記する）を用いる。
【００１３】
まず、本発明にいうポリエチレンテレフタレート系ポリマー（以下、ＰＥＴ系ポリマーと略記する）とは、テレフタル酸を主とする酸成分と、エチレングリコールを主とするグリコール成分とがエステル結合（−ＣＯ・Ｏ−）によって結合した長鎖状合成ポリマーを指し、ポリマー中には本発明の効果を損なわない範囲で共重合成分が含まれていてもよい。共重合成分としては、イソフタル酸、無水フタル酸、５−ナトリウムスルホイソフタル酸、ナフタレンジカルボン酸、ジエチレングリコール、プロピレングリコール、１，４−シクロヘキサンジメタノール、ペンタエリスリトール、４−ヒドロキシ安息香酸、ε−カプロラクタム、アジピン酸、セバシン酸、１，４−ブタンジオール、１，６−ヘキサンジオール又はポリエチレングリコールなどがあげられる。
【００１４】
また、ポリブチレンテレフタレート系ポリマー（以下、ＰＢＴ系ポリマーと略記する）とは、テレフタル酸を主とする酸成分と、ブチレングリコールを主とするグリコール成分とがエステル結合（−ＣＯ・Ｏ−）によって結合した長鎖状合成ポリマーを指す。ＰＢＴ系ポリマー中には、ＰＥＴ糸ポリマーと同様に共重合成分が含まれていてもよい。
【００１５】
本発明に用いられるポリエステル糸条（ＰＥＴ糸及びＰＢＴ糸）は、単糸繊度が０．５〜３．０ｄｔｅｘであることが必要で、１．０〜２．０ｄｔｅｘであることが好ましい。これは、単糸繊度が０．５ｄｔｅｘ未満であると、織物の風合いにおいて張り・腰感が乏しくなると共に、使用するにつれて織物表面に単糸切れによる毛羽が発生する。一方、３．０ｄｔｅｘを超えると、織物の緻密性が低下するため織物の防風性が低下すると共に、織物の風合いが硬くなりスポーツウエアの着用感及びアウトドア用品のコンパクト収納性が低下する。
【００１６】
また、本発明に用いられるＰＥＴ糸は、引張強力が５．０〜９．０ｃＮ／ｄｔｅｘであることが必要である。これは、ＰＥＴ糸の引張強力が５．０ｃＮ／ｄｔｅｘ未満であると、織物の引裂強力が低くなる。一方、９．０ｃＮ／ｄｔｅｘを超えると、織物の引裂強力を向上させるという点からは好ましいものの、高強力なものとするにはＰＥＴ系ポリマーの極限粘度を高くしなければならず、それに伴い紡糸・延伸が困難となる。
【００１７】
なお、ＰＥＴ系ポリマーの極限粘度としては０．６６〜０．７１が好ましく、極限粘度をこのような範囲とすれば上記のような引張強力を有するＰＥＴ糸を得ることができる。ＰＥＴ系ポリマーの極限粘度を上記範囲とするには、例えば、公知法に準じて重合反応を行ない、その際反応時間を通常より長く設定するのが好ましい。一般に反応時間が長くなれば、ポリマーの数平均分子量は上がり、それに伴いポリマーの極限粘度も高くなる。したがって、予めＰＥＴ系ポリマーの数平均分子量と極限粘度との相関関係を測定しておき、これに基づき所定の数平均分子量となった時点で反応を終了させればよい。ＰＥＴ系ポリマーの数平均分子量としては、概ね２２０００〜２５０００程度が好ましい。
【００１８】
他方、本発明に用いるＰＢＴ糸の引張強力としては、上記のＰＥＴ糸ほど高くなくともよい。これは、ＰＢＴ糸は、一般にＰＥＴ糸よりも伸度が１．５〜２．０倍程度高いため、ＰＥＴ糸と比べ織物の引裂強力を向上させる効果が高いためである。したがって、本発明に用いるＰＢＴ糸の引張強力は、３．０ｃＮ／ｄｔｅｘ以上あれば十分である。
【００１９】
なお、本発明に用いるポリエステル糸条（ＰＥＴ糸及びＰＢＴ糸）には、耐熱剤、光安定剤、蛍光剤、酸化防止剤、艶消剤、静電防止剤、顔料、可塑剤、潤滑剤、着色剤、難燃剤、強化剤、消臭剤、耐光剤又は熱安定剤などの各種添加剤が含有されてもよい。
【００２０】
また、本発明の高密度織物には、上記ポリエステル糸条以外の糸条が含まれていてもよいが、本発明の効果を十分に発揮する点で、織物を構成する糸条の６０質量％以上が上記ポリエステル糸条であることが好ましい。上記ポリエステル糸条以外の糸条としては、特に限定されるものでなく、それらの糸との複合手段についても引き揃え、混繊、複合仮撚、あるいは交織、配列など適宜選択すればよい。
【００２１】
なお、上記で述べたポリエステル糸条の単糸繊度及び引張強力の値は、最終的に得られた高密度織物から糸条を抜き取って測定されるものである。
【００２２】
次に、本発明の高密度織物の物性について説明する。
【００２３】
本発明の高密度織物においては、ＪＩＳ  Ｌ１０９６．８．１５．５Ｄ法（ペンジュラム法）に準拠した経糸引裂強力が８．０〜３０．０Ｎであることが必要で、１０．０〜２０．０Ｎであることが好ましい。さらに、同法に準拠した緯糸引裂強力が８．０〜３０．０Ｎであることが必要で、１０．０〜２０．０Ｎであることが好ましい。
【００２４】
経糸引裂強力が８．０Ｎ未満であると、織物が破れ易く、スポーツウエア又はアウトドア用品へ適用し難い。一方、３０．０Ｎを超えると、織物の厚みが増すために、アウトドア用品のコンパクト収納性が低下する。
【００２５】
また、緯糸引裂強力も経糸引裂強力の場合と同じく、８．０Ｎ未満であると、織物が破れ易く、３０．０Ｎを超えると、織物の厚みが増す。
【００２６】
さらに、本発明の高密度織物においては、目付けが２０〜４０ｇ／ｍ２であることが必要で、２５〜３５ｇ／ｍ２であることが好ましい。目付けが２０ｇ／ｍ２未満であると、織物の透け感が増すため、特にスポーツウエアには適用し難い。一方、４０ｇ／ｍ２を超えると、スポーツウエアの着用感向上とアウトドア用品の軽量化とを図ることが困難となる。
【００２７】
なお、織物の目付けを軽くするには、例えば、織物の構成糸としてトータル繊度の細いものを使用するか、織物密度を下げればよい。ただし、トータル繊度が細くなると糸条の引張強力も低下し、それに伴い織物の引裂強力も低下する。したがって、本発明では、引裂強力を考慮して１５〜３３ｄｔｅｘの糸条を用いるのが好ましい。また、逆に織物の目付けを重くするには、例えば、トータル繊度の太い糸条を使用するか、織物密度を上げればよい。
【００２８】
また、本発明の高密度織物においては、下記式に示されるカバーファクターが１５００〜２５００であることが必要で、１７００〜２２００であることが好ましい。
ＣＦ＝Ｘ・Ｄ１１／２＋Ｙ・Ｄ２１／２
ただし、ＣＦ：カバーファクター
Ｘ：織物の経糸密度（本／２．５４ｃｍ）
Ｙ：織物の緯糸本数（本／２．５４ｃｍ）
Ｄ１：経糸の繊度（ｄｔｅｘ）
Ｄ２：緯糸の繊度（ｄｔｅｘ）
ここで、カバーファクターとは、織物を構成する糸条の太さと織物密度とによって定められる織物構造の粗密を表す係数であり、数値が大きいほど織物が密に詰まっている。
【００２９】
カバーファクターが１５００未満であると、織物の風合いにおいて張り・腰感が乏しくなる。さらに、織物の空隙が多くなり防風性が低下することに加え、特に織物をスキーウエア、スノーボードウェア又はダウンジャケットなど中綿を有する製品に用いる場合において、中綿が漏れ出し易くなる。一方、２５００を超えると、織物の風合いが硬くなりスポーツウエアの着用感及びアウトドア用品のコンパクト収納性が低下する。
なお、傾向として、カバーファクターが上がると織物は密に詰まるため、織物の滑脱抵抗が増加する。すると、織物は、引き裂かれる力を分散し難くなくなるため、織物の引裂強力は低下する方向に向う。
【００３０】
さらに、本発明の高密度織物においては、ＪＩＳ  Ｌ１０９６．８．２７．１Ａ法（フラジール法）に準拠した通気度が０．０５〜１．００ｃｃ／ｃｍ２・秒であることが好ましい。通気度が０．０５ｃｃ／ｃｍ２・秒未満であると、織物の通気性が乏しく、織物をスポーツウエアに用いるとムレ感などを感じる傾向にあり好ましくない。一方、１．００ｃｃ／ｃｍ２・秒を超えると、織物の防風性が低下することに加え、中綿を有する製品に織物を用いると中綿が漏れ出し易くなる傾向にあり好ましくない。
【００３１】
本発明の高密度織物は以上の構成を有するものであるが、織物組織の種類としては特に限定されない。ただし、織物をスキーウエア、スノーボードウェア又はダウンジャケットなど中綿を有する製品に用いる場合は、中綿の漏れ出し防止の点から平組織が好ましく、パラグライダー、パラシュートなどに用いる場合は、織物に特に高い引裂強力が求められるのでリップストップ組織が好ましい。
【００３２】
次に、本発明の高密度織物の製造方法について説明する。
【００３３】
本発明の高密度織物は、例えば、直紡型極細繊維糸条（マルチフィラメント糸）を用いて製織後、得られた生機を後加工するか、あるいは、複合繊維（モノフィラメント糸）又は複合繊維糸条（マルチフィラメント糸）を用いて製織後、得られた生機に割繊処理を含む後加工を施して前記複合繊維中の繊維成分を顕在化することで得ることができる。
【００３４】
ここで、本発明にいう直紡型極細繊維とは、紡糸・延伸を経て直接的に作製された極細繊維を指す。
【００３５】
また、本発明にいう複合繊維とは、繊維成分と接着成分とが単繊維内において単繊維の長手方向に連続的に相互接着している単繊維を指し、割繊処理されることで繊維成分が顕在化する。複合繊維としては、例えば、多芯状の繊維成分を有するもの（いわゆる海島型）、繊維成分と接着成分とが層状に接合したもの（いわゆる多重並列型）、あるいは、繊維断面において中心から放射状に伸びる接着成分と、該接着成分で閉じられた部分に配されたくさび状断面の繊維成分とを有するもの（いわゆる分割型）などがあげられる。
【００３６】
なお、複合繊維における繊維成分と接着成分との複合質量比は、割繊処理後の織物の緻密性を維持する点から、（繊維成分／接着成分）＝９０／１０〜１０／９０が好ましい。
【００３７】
また、割繊処理としては、繊維中の繊維成分と接着成分との接合部分を外力によって物理的に引き離すことで繊維成分を顕在化させる方法（以下、物理的手段と略記する）と、接着成分を化学処理により溶出させて繊維成分を顕在化させる方法（以下、化学的手段と略記する）とがある。
【００３８】
前者の物理的手段に係る複合繊維としては、例えば、繊維成分と接着成分とを形成するポリマーとの組み合わせとして、互いに非相溶性のポリマーを採用した繊維などがあげられる。この組み合わせとしては、ポリエステルとナイロン、ポリエステルとポリエチレン、ポリエステルとポリプロピレン、ナイロンとポリエチレン又はナイロンとポリプロピレンなどがあげられる。
【００３９】
一方、後者の化学的手段に係る複合繊維としては、例えば、接着成分をアルカリ易溶性ポリエステルから形成した繊維などがあげられる。アルカリ易溶性ポリエステルとしては、例えば、テレフタル酸を主たる酸成分とし、エチレングリコールを主たるグリコール成分とし、これらにイソフタル酸、ポリアルキレングリコール又はスルホイソフタル酸アルカリ金属塩などを共重合させた共重合ポリエチレンテレフタレート（以下、共重合ＰＥＴと略記する）などがあげられる。
【００４０】
次に、本発明の高密度織物の製造方法における具体的な工程を説明する。
【００４１】
本発明では、まず経糸を準備する。この場合、直紡型極細繊維糸条又は複合繊維糸条（マルチフィラメント糸）を用いる場合は、ワーピングサイザーでサイジングを実施するのが好ましい。複合繊維（モノフィラメント糸）を用いる場合は、部分整経機を用いるのが好ましい。
【００４２】
経糸を準備した後は、レピア織機などを用いて生機を製織する。
【００４３】
本発明の高密度織物の製造方法においては、製織性の点から、複合繊維を用いて生機を製織するのが好ましい。
【００４４】
ここで、製織について簡単に述べると、従来から、本発明の高密度織物が対象とするアウトドア分野及びスポーツ分野に供される織物の製造においては、モノフィラメント糸を用いて製織するという手法は行われていなかった。なぜなら、モノフィラメント糸は、マルチフィラメント糸と比べ剛性が高いため、経糸準備において部分整経機又は荒巻整経機を用いる整径工程で、解舒撚りの影響を受け易く、経糸ビーム内で給糸された糸が交錯し易いからである。さらに、モノフィラメント糸は、張力管理が難しく、給糸中の糸が一旦緩むと張力を上げても容易には修復せず、経糸ビーム内に緩んだ状態の糸が巻き込まれてしまうからである。
【００４５】
しかしながら、本発明者らは鋭意研究の結果、本発明に用いられる複合繊維は、マルチフィラメント糸に似たしなやかさを有するため、上記のような問題が発生し難いという事実を見出し、さらに、織機稼動についても特段問題がないという事実も確認した。
なお、製織後は、得られた生機を後加工へ投入する。
後加工としては、まず、経糸に付着している糊剤及び油剤、並びに製織時に生機へ付着した汚れなどを落とすためにジェットスチームソーパー機などを用いて生機を精練するのが好ましい。
精練後は、織物を構成する繊維を十分に収縮させて所望のカバーファクターもしくは通気度を得る目的で、織物にリラックス収縮処理を行うことが好ましい。リラックス収縮処理の方法としては、例えば、一般的に用いられているボイルオフ機、スーパークラッシャー機又はジェットスチームソーパー機などの連続リラクサー機で９０〜１００℃の熱水で、あるいは液流染色機などを用いて１１０〜１３０℃の熱水で織物を処理する。
【００４６】
リラックス収縮処理後は、シュリンクサーファー型乾燥機などを用いて織物を乾燥するのが好ましく、乾燥後は、寸法安定性を向上させる目的で織物にピンテンターなどを用いてプレセットを施すのが好ましい。プレセット後は商品価値を高める目的で染色やファイナルセットなどを施すのが好ましい。
【００４７】
なお、複合繊維を用いる場合は、上記した精練とリラックス収縮処理との間において、繊維中の繊維成分を顕在化させるために織物に割繊処理を施す。
【００４８】
割繊処理としては、物理的手段として、例えば、液流染色機、ロータリーワッシャー機又は高圧水流機などを用いて織物を揉んだり叩いたりすることで、繊維中の繊維成分と接着成分との接合部分を引き離す。また、化学的手段として、例えば、織物をアルカリ処理することで繊維中の接着成分を溶出する。
【００４９】
なお、織物をアルカリ処理するためのアルカリ剤としては、例えば、水酸化ナトリウム、水酸化カリウムもしくは炭酸ナトリウム（ソーダ灰）などのアルカリ剤、又はそれからなる複合アルカリ剤、例えば、オリナックスＡＭ−８５（明成化学工業（株）製）、もしくはセンカバッファー８５（センカ）のような複合アルカリ剤などがあげられる。アルカリ処理に当っては、このようなアルカリ剤を含むアルカリ水溶液を用いて、処理温度８０〜１１０℃で織物を処理するのが好ましい。なお、処理温度が８０℃未満であると、接着成分の溶出速度が遅いため、溶出に長い時間を要する傾向にあり好ましくない。一方、１１０℃を超えると、繊維中の繊維成分が加水分解され易い傾向にあり好ましくない。
【００５０】
また、本発明の高密度織物には、目的に応じ染色加工、帯電防止加工、柔軟加工、撥水加工、防汚加工、吸水加工、抗菌加工、消臭加工又は防水加工などが施されてもよい。中でも本発明の高密度織物に防水加工が施されていると、スポーツウエア及びアウトドア用品の商品価値が高まるので好ましい。防水加工としては、撥水加工を施した後、ヒートセットを行って熱ローラーによる加圧処理、いわゆるカレンダー加工を施すなどの手段が例示できる。なお、この場合の撥水加工としては、パーフルオロアルキル基を含有するアクリル酸エステル又はメタクリル酸エステルのようなフルオロアルキル基を含有するフッ素系撥水剤などを含んだ処理液に織物を含浸し、マングルなどで絞った後乾燥する方法や、前記処理液を噴射した後乾燥する方法などが例示できる。
（実施例）
以下、実施例によって本発明を詳しく説明するが、本発明はこれらに限定されるものでない。
【００５１】
なお、実施例及び比較例における測定、評価は以下の方法で行った。
（１）極限粘度
フェノールと四塩化エタンとの等質量混合物を溶媒として、温度２０℃で測定した値から求めた。
（２）トータル繊度
織物から糸条を抜き取り、ＪＩＳ  Ｌ１０９６．８．６．１に準じて測定した。
（３）単繊維の本数
織物から糸条を抜き取り、ＪＩＳ  Ｌ１０３０−１．５．４に準じて光学顕微鏡を用いて糸条断面を写真撮影し、単繊維の本数を数えた。
（４）単糸繊度
単糸繊度を下記式に基づき算出した。
単糸繊度（ｄｔｅｘ）＝トータル繊度（ｄｔｅｘ）／単繊維の本数（本）
（５）引張強力
織物から糸条を抜き取り、オリエンテック（株）社製テンシロンＵＴＭ−４−１００型を用い、ＪＩＳ  Ｌ１０１３．８．５．１準じ、試料長５０ｍｍ、引張速度２０ｍｍ／分で測定した。
（６）経緯密度
織物の密度をＪＩＳ  Ｌ１０９６．８．６．１に準じて測定した。
（７）目付け
織物の１ｍ２当りの質量（目付け）をＪＩＳ  Ｌ１０９６．８．４．２に準じて測定した。
（８）カバーファクター
織物のカバーファクターを下記式に基づき算出した。
ＣＦ＝Ｘ・Ｄ１１／２＋Ｙ・Ｄ２１／２
ただし、ＣＦ：カバーファクター
Ｘ：織物の経糸密度（本／２．５４ｃｍ）
Ｙ：織物の緯糸密度（本／２．５４ｃｍ）
Ｄ１：経糸の繊度（ｄｔｅｘ）
Ｄ２：緯糸の繊度（ｄｔｅｘ）
（９）引裂強力
織物の経緯糸引裂強力をＪＩＳ  Ｌ１０９６．８．１５．５Ｄ法（ペンジュラム法）に準じて測定した。
（１０）通気度
織物の通気度をＪＩＳ  Ｌ１０９６．８．２７．１Ａ法（フラジール法）に準じて測定した。
（１１）風合い評価
官能試験を実施し、織物の風合いを３段階で評価した。
○：軽量感、ソフト感、張り・腰感のいずれもが優れている。
△：軽量感、ソフト感、張り・腰感のいずれか１つが劣っている。
×：軽量感、ソフト感、張り・腰感のいずれか２つ以上が劣っている。
【実施例１】
【００５２】
まず、接着成分として、全繰り返し単位に対し２．０モル％の５−ナトリウムスルホイソフタル酸と、１３．３質量％のエチレングリコール（数平均分子量６０００）とを共重合したアルカリ易溶性共重合ＰＥＴを用いた。また、繊維成分としてホモＰＢＴを用いた。ここで、両者を用いて２９０℃で溶融紡糸して、冷却、油剤付与を行いつつ３２５０ｍ／分の速度で巻き取り、複合質量比（アルカリ易溶性共重合ＰＥＴ／ホモＰＢＴ）＝２０／８０である８分割型の分割型複合繊維の高配向未延伸糸４０ｄｔｅｘ１ｆを得た。
次に、この高配向未延伸糸を９５℃の加熱ローラを介して１．８倍に延伸し、さらに１５０℃のヒートプレート上で熱処理を行い、２３ｄｔｅｘ１ｆの分割型複合繊維を得た。
【００５３】
続いて、この分割型複合繊維を経緯に用い、レピア織機にて、経糸密度２４０本／２．５４ｃｍ、緯糸密度２１０本／２．５４ｃｍのリップストップ組織の生機を製織した。
【００５４】
そして、ジェットスチームソーパー機（内外特殊染工（株）製）を用いて上記生機に９５℃で精練を施した後、液流染色機を用いて水酸化ナトリウム１０ｇ／Ｌを含むアルカリ水溶液で９５℃×３０分の条件でアルカリ処理を施し、その後、ノニオン系活性剤水溶液中にて１１０℃×３０分のリラックス収縮処理を行った。そして、シュリンクサーファー型乾燥機にて織物を１３０℃で乾燥し、さらに１８０℃×１分のプレセットを施した。その後、液流染色機を用いて下記処方１にて織物を１２０℃×３０分染色した。染色後、シュリンクサーファー型乾燥機にて織物を１３０℃で乾燥し、１７０℃×１分のファイナルセットを行った後、１６０℃でカレンダー処理を施し、本発明の高密度織物を得た。
（処方１）
分散染料（ダイスタージャパン（株）製「Ｄｉａｎｉｘ  Ｒｅｄ  ＡＣ−Ｅ  ０１（商品名）」  １％ｏｍｆ
分散剤（日華化学（株）製「ニッカサンソルトＳＮ−１３０（商品名）」  ０．５ｇ／Ｌ
酢酸（４８％）  ０．２ｃｃ／Ｌ
（比較例１）
実施例１において、生機の密度を、経糸密度１６０本／２．５４ｃｍ、緯糸密度１３５本／２．５４ｃｍとする以外は、実施例１と同様にして比較用の織物を得た。
（比較例２）
実施例１において、生機の密度を、経糸密度２９５本／２．５４ｃｍ、緯糸密度２６０本／２．５４ｃｍとする以外は、実施例１と同様にして比較用の織物を得た。
（比較例３）
実施例１において、５６ｄｔｅｘ１ｆの高配向未延伸糸を得た後、これを１．６倍に延伸し、３３ｄｔｅｘ１ｆの分割型複合繊維とし、この繊維を用いて密度が経糸密度１６５／２．５４ｃｍ、緯糸密度１４０本／２．５４ｃｍの生機を製織する以外は、実施例１と同様にして比較用の織物を得た。
（比較例４）
実施例１において、２０分割型の分割型複合繊維の高配向未延伸糸２０ｄｔｅｘ１ｆを得た後、これを２．０倍に延伸し、１０ｄｔｅｘ１ｆの分割型複合繊維とし、この繊維を用いて密度が経糸密度３００／２．５４ｃｍ、緯糸密度２７０本／２．５４ｃｍの生機を製織する以外は、実施例１と同様にして比較用の織物を得た。
（比較例５）
実施例１において、６６ｄｔｅｘ１ｆの高配向未延伸糸を得た後、これを１．５倍に延伸し、４４ｄｔｅｘ１ｆの分割型複合繊維とし、この繊維を用いて密度が経糸密度１４０／２．５４ｃｍ、緯糸密度１２０本／２．５４ｃｍの生機を製織する以外は、実施例１と同様にして比較用の織物を得た。
（比較例６）
実施例１において、８分割型の分割型複合繊維の高配向未延伸糸１３ｄｔｅｘ１ｆを得た後、これを１．８倍に延伸し、１０ｄｔｅｘ１ｆの分割型複合繊維とし、この繊維を用いて密度が経糸密度２８０／２．５４ｃｍ、緯糸密度２５０本／２．５４ｃｍの生機を製織する以外は、実施例１と同様にして比較用の織物を得た。
【実施例２】
【００５５】
まず、接着成分として、全繰り返し単位に対し２．０モル％の５−ナトリウムスルホイソフタル酸と、１３．３質量％のエチレングリコール（数平均分子量６０００）とを共重合したアルカリ易溶性共重合ＰＥＴを用いた。また、繊維成分として極限粘度０．６８のホモＰＥＴを用いた。なお、ホモＰＥＴの製造方法としては、まず、テレフタル酸１００質量部及びエチレングリコール５２質量部をエステル化反応槽へ仕込み、０．３ＭＰａの加圧下２６０℃にてエステル化反応を行ない、得られたポリエステル低ポリマーを重合反応槽へ供給した。次に、５０分で重合反応槽の内温を２６０℃に上昇させ、７０分で内圧を１３３Ｐａまで減圧すると共に内温を２８０℃まで上昇させて、重合反応を実施した。そして、数平均分子量が２３０００となった時点で反応を終了させ、極限粘度０．６８のホモＰＥＴを得た。
【００５６】
ここで、上記のアルカリ易溶性共重合ＰＥＴとホモＰＥＴとを用いて２９５℃で溶融紡糸して、冷却、油剤付与を行いつつ３４００ｍ／分の速度で巻き取り、複合質量比（アルカリ易溶性共重合ＰＥＴ／ホモＰＥＴ）＝２０／８０である８分割型の分割型複合繊維の高配向未延伸糸４０ｄｔｅｘ１ｆを得た。
次に、この高配向未延伸糸を９５℃の加熱ローラを介して１．８倍に延伸し、さらに１５０℃のヒートプレート上で熱処理を行い、２３ｄｔｅｘ１ｆの分割型複合繊維を得た。
【００５７】
続いて、この分割型複合繊維を経緯に用いレピア織機にて、経糸密度２４０本／２．５４ｃｍ、緯糸密度２１０本／２．５４ｃｍのリップストップ組織の生機を製織した。
【００５８】
そして、ジェットスチームソーパー機（内外特殊染工（株）製）を用いて上記生機に９５℃で精練を行った後、液流染色機を用いて水酸化ナトリウム１０ｇ／Ｌを含むアルカリ水溶液で１２０℃×３０分の条件でアルカリ処理を施し、その後、ノニオン系活性剤水溶液中にて１１０℃×３０分のリラックス収縮処理を行った。そして、シュリンクサーファー型乾燥機にて織物を１５０℃で乾燥し、さらに１９０℃×１分のプレセットを施した。さらに、液流染色機を用いて下記処方２にて織物を１３０℃×３０分染色した。染色後、シュリンクサーファー型乾燥機にて織物を１５０℃で乾燥し、１８０℃×１分のファイナルセットを行った後、１６０℃でカレンダー処理を施し、本発明の高密度織物を得た。
（処方２）
分散染料（ダイスタージャパン（株）製「Ｄｉａｎｉｘ  Ｂｌｕｅ  ＵＮ−ＳＥ（商品名）」  １％ｏｍｆ
分散剤（日華化学（株）製「ニッカサンソルトＳＮ−１３０（商品名）」  ０．５ｇ／Ｌ
酢酸（４８％）  ０．２ｃｃ／Ｌ
（比較例７）
実施例２において、ホモＰＥＴの極限粘度を０．６４とする以外は実施例２と同様にして比較用の織物を得た。
【００５９】
上記の実施例の高密度織物及び比較例で得られた織物、及び該織物を構成する糸条の評価を、下記表１に示す。
【００６０】
【表１】
2006052505.tif 000002
表１から明らかなように、本発明の高密度織物は、引裂強力及び防風性に優れ、さらに軽量感、ソフト感、張り・腰感のいずれにも優れるものであった。
【００６１】
これに対して、比較例１の織物は、カバーファクターが低すぎるため張り・腰感に欠け、防風性も乏しいものであった。
【００６２】
比較例２の織物は、カバーファクターが高すぎるため織物の風合いの硬いものであった。なお、比較例２の織物は、実施例１の高密度織物と比べてカバーファクターが高いため、実施例１の高密度織物より引裂強力が低く、目付けの重い織物であった。
【００６３】
比較例３の織物は、糸条の単糸繊度が太すぎるため防風性に乏しく、風合いも固いものであった。
【００６４】
比較例４の織物は、糸条の単糸繊度が細すぎるため張り・腰感に欠け、さらに、トータル繊度が細いため引裂強力に乏しく実用に耐えかねるものであった。
【００６５】
比較例５の織物は、糸条の単糸繊度が太すぎるため風合いの硬いものであった。また、トータル繊度が太いため目付けが重く、軽量感に欠けるものであった。さらに、単糸繊度が太いため、実施例１の高密度織物と比べ防風性に劣るものとなった。
【００６６】
比較例６の織物は、引裂強力に乏しく、目付けも軽いため透け感の強いものであった。
【００６７】
さらに、比較例７の織物は、糸条の引張強力が低すぎるため、引裂強力に乏しく実用に耐えかねるものであった。